특정 측면 에서 , 발명자 는 미립자 형태 로 적어도 2 개 의 상이 한 마그네슘 합금 을 갖 는 것 을 발견 했 다 . 특별 한 예 에서 , 미립자 형태 의 마그네슘 합금 중 적어도 하나 는 리튬 을 포함 한다 . 다른 예 에서 , 미립자 형태 의 하나 이상 의 마그네슘 합금 은 중량 의 36 % 초과 , 42 % 초과 , 52 % 초과 , 62 % 초과 , 72 % 초과 및 심지어 훨씬 더 큰 리튬 함량 ( 81 %) 을 갖 는다 . 또 다른 측면 에서 충분히 낮 은 용융 온도 ( 이 문서 에서 달리 명시 되 지 않 는 한 , 이 는 첫 번 째 액체 형태 가 형성 되 는 재료 의 용융 온도 ) 를 갖 는 입자 형태 의 마그네슘 합금 중 적어도 하나 이상 을 갖 는 것 이 흥미 롭 다는 것 을 발견 했 다 . 다른 구체 적 인 예 로 미립자 형태 의 마그네슘 합금 중 하나 이상 은 390 ° C 미만 , 340 ° C 미만 , 290 ° C , 240 ° C 미만 및 심지어 190 ° C 미만 의 용융 온도 를 갖 는다 . 테스트 조건 은 문서 의 마지막 에 공개 된다 .